"分子内にチオール基を2個以上有し、かつ、金属原子の中から選ばれる一種を分子内に含有する化合物。金属原子がSn原子、Si原子、Zr原子、Ge原子、Ti原子、Zn原子、Al原子、Fe原子、Cu原子、Pt原子、Pb原子、Au原子またはAg原子である請求項1記載の化合物金属原子がSn原子、Si原子、Zr原子、Ti原子またはGe原子である請求項1記載の化合物。一般式1で表される請求項1記載の化合物。[式中、MはSn原子、Si原子、Zr原子、Ti原子またはGe原子を表し、Rpはそれぞれ独立に二価の有機基を表し、互いに結合して環状構造の基を形成してもよく、Xpはそれぞれ独立に、硫黄原子または酸素原子を表し、Yqはそれぞれ独立に、一価の無機または有機基を表し、mは2~nの整数を表し、nは金属原子Mの価数を表し、pは1~mの整数を表し、qは1~n-mの整数を表し、また、mが2以上の場合、-同士が互いに結合して環状構造の基を形成してもよい。]請求項1ないし請求項4のいずれかに記載の化合物を含有してなるポリチオール組成物。請求項1ないし請求項4のいずれかに記載の化合物を含有してなる重合性組成物。請求項5記載のポリチオール組成物を含有してなる重合性組成物。請求項6または請求項7に記載の重合性組成物を重合して得られる樹脂。請求項1ないし請求項4のいずれかに記載の化合物、もしくは、請求項5記載のポリチオール組成物と、ポリイソシアネート化合物を反応、硬化させて得られる樹脂。請求項1ないし請求項4記載のいずれかの化合物、もしくは、請求項5記載のポリチオール組成物と、分子内に炭素-炭素不飽和二重結合を2個以上含有するポリエン化合物を反応、硬化させて得られる樹脂。請求項8ないし請求項10のいずれかに記載の樹脂からなる光学部材。本発明の目的は、プラスチックレンズなどの光学部材に必要な諸特性透明性、熱的特性、機械的特性などを有しつつ、かつ、屈折率nd1.7を超える非常に高い屈折率を与える重合性を有する化合物、該化合物を重合して得られる樹脂ならびに該樹脂からなる光学部材を提供することにある。本発明者らは上記課題を解決するため、鋭意検討した結果、本発明に到達した。すなわち、本発明は、分子内にチオール基を2個以上有し、かつ、金属原子の中から選ばれる一種を分子内に含有する化合物に関する。具体的な態様としては、金属原子がSn原子、Si原子、Zr原子、Ge原子、Ti原子、Zn原子、Al原子、Fe原子、Cu原子、Pt原子、Pb原子、Au原子またはAg原子、より好ましくはSn原子、Si原子、Zr原子、Ti原子またはGe原子である前記化合物に関し、具体的な態様として、一般式1で表される化合物に関する。[式中、MはSn原子、Si原子、Zr原子、Ti原子またはGe原子を表し、Rpはそれぞれ独立に二価の有機基を表し、互いに結合して環状構造の基を形成してもよく、Xpはそれぞれ独立に、硫黄原子または酸素原子を表し、Yqはそれぞれ独立に、一価の無機または有機基を表し、mは2~nの整数を表し、nは金属原子Mの価数を表し、pは1~mの整数を表し、qは1~n-mの整数を表し、また、mが2以上の場合、-同士が互いに結合して環状構造の基を形成してもよい。]さらには、前記化合物を含有してなるポリチオール組成物、該化合物または該ポリチオール組成物を含有する重合性組成物、前記重合性組成物を重合して得られる樹脂、ならびに、該樹脂からなる光学部材に関する。本発明の化合物を重合して得られる樹脂は、高い透明性、良好な耐熱性と機械的強度を有しつつ、かつ、屈折率nd1.7を超える高屈折率を有しており、プラスチックレンズなどの光学部材に使用される樹脂として有用である。以下、本発明を詳細に説明する。本発明の化合物は、分子内にチオール基を2個以上有し、かつ、金属原子の中から選ばれる一種を分子内に含有することを化学構造上の特徴とする化合物である。上記の条件をみたすものであれば、特に制限はないが、具体的には以下の化合物、例えば、以下の一般式1の化合物が挙げられる。本発明の化合物は、イソシアネート基や、ビニル基などの炭素-炭素不飽和二重結合を有する基と反応するチオール基を分子内に有することから、重合性化合物として有用である。後で詳しく述べるように、該化合物を用いて重合して得られる樹脂は透明性を有し、かつ、高屈折率である特徴を有している。本発明の化合物において、金属原子としては、所望の効果を発現するものであれば、特に限定されるものではないが、好ましくはSn原子、Si原子、Zr原子、Ge原子、Ti原子、Zn原子、Al原子、Fe原子、Cu原子、Pt原子、Pb原子、Au原子またはAg原子が挙げられ、より好ましくはSn原子、Si原子、Zr原子、Ti原子またはGe原子である。本発明の化合物の好ましい態様としては、一般式1で表される化合物である。[式中、MはSn原子、Si原子、Zr原子、Ti原子またはGe原子を表し、Rpはそれぞれ独立に二価の有機基を表し、互いに結合して環状構造の基を形成してもよく、Xpはそれぞれ独立に、硫黄原子または酸素原子を表し、Yqはそれぞれ独立に、一価の無機または有機基を表し、mは2~nの整数を表し、nは金属原子Mの価数を表し、pは1~mの整数を表し、qは1~n-mの整数を表し、また、mが2以上の場合、-同士が互いに結合して環状構造の基を形成してもよい。]一般式1において、Mは、Sn原子、Si原子、Zr原子、Ti原子またはGe原子を表す。一般式1において、Rpはそれぞれ独立に二価の有機基を表し、互いに結合して環状構造の基を形成してもよい。かかる二価の有機基としては、具体的には例えば、二価の鎖状または環状の脂肪族基、芳香族基または芳香族-脂肪族基であって、好ましくは、二価の炭素数1~20の鎖状脂肪族基、炭素数3~20の環状脂肪族基、炭素数5~20の芳香族基、炭素数6~20の芳香族-脂肪族基が挙げられる。より具体的には、好ましくはメチレン基、エチレン基、1,2-ジクロロエチレン基、トリメチレン基、テトラメチレン基、ペンタメチレン基、シクロペンチレン基、ヘキサメチレン基、シクロヘキシレン基、ヘプタメチレン基、オクタメチレン基、ノナメチレン基、デカメチレン基、ウンデカメチレン基、ドデカメチレン基、トリデカメチレン基、テトラデカメチレン基、ペンタデカメチレン基等の炭素数1~20の置換または無置換の鎖状または環状脂肪族基、フェニレン基、クロロフェニレン基、ナフチレン基、インデニレン基、アントラセニレン基、フルオレニレン基等の置換または無置換の炭素数5~20の芳香族基、-C6H4-CH2-基、-CH2-C6H4-CH2-基、-CH2-C6H3Cl-CH2-基、-C10H6-CH2-基、-CH2-C10H6-CH2-基、-CH2CH2-C6H4-CH2CH2-基等の置換または無置換の炭素数6~20の芳香族-脂肪族基であり、より好ましくはメチレン基、エチレン基、1,2-ジクロロエチレン基、トリメチレン基、シクロペンチレン基、シクロヘキシレン基等の炭素数1~6の置換または無置換の鎖状または環状脂肪族基、フェニレン基、クロロフェニレン基、ナフチレン基、インデニレン基、アントラセニレン基、フルオレニレン基等の置換または無置換の炭素数5~15の芳香族基、-C6H4-CH2-基、-CH2-C6H4-CH2-基、-CH2-C6H3Cl-CH2-基、-C10H6-CH2-基、-CH2-C10H6-CH2-基、-CH2CH2-C6H4-CH2CH2-基等の置換または無置換の炭素数6~15の芳香族-脂肪族基である。かかる二価の有機基は、基中に炭素原子、水素原子以外のヘテロ原子を含有していても良い。かかるヘテロ原子としては、酸素原子または硫黄原子が挙げられる。本発明の所望の効果を考慮すると、該基中に硫黄原子を含有していることは好ましい。一般式1において、Xpはそれぞれ独立に硫黄原子または酸素原子を表す。本発明の所望の効果である高屈折率であることを鑑みると、Xpとして、硫黄原子はより好ましい。一般式1において、Yqはそれぞれ独立に一価の無機または有機基を表す。かかる基としては、例えば、ハロゲン原子、水酸基、アルキル基、アリール基、アルキルオキシ基、アルキルチオ基、アリールオキシ基、アリールチオ基が示され、より具体的には、ハロゲン原子、水酸基、置換または無置換のアルキル基、置換または無置換のアリール基、置換または無置換のアルキルオキシ基、置換または無置換のアルキルチオ基、置換または無置換のアリールオキシ基、置換または無置換のアリールチオ基が示される。具体的にはハロゲン原子として、フッ素原子、塩素原子、臭素原子、ヨウ素原子、置換または無置換のアルキル基として、メチル基、エチル基、n-プロピル基、n-ブチル基、n-ペンチル基、n-ヘキシル基、等の総炭素数1~10の直鎖アルキル基、イソプロピル基、イソブチル基、sec-ブチル基、イソペンチル基、sec-ペンチル基、1-メチルペンチル基、2-メチルペンチル基、3-メチルペンチル基、4-メチルペンチル基、1-エチルブチル基、2-エチルブチル基、1-メチルヘキシル基、2-メチルヘキシル基、3-メチルヘキシル基、4-メチルヘキシル基、5-メチルヘキシル基、1-エチルペンチル基、2-エチルペンチル基、3-エチルペンチル基、1-n-プロピルブチル基、1-iso-プロピルブチル基1-iso-プロピル-2-メチルプロピル基、1-メチルヘプチル基、2-メチルヘプチル基、3-メチルヘプチル基、4-メチルヘプチル基、5-メチルヘプチル基、6-メチルヘプチル基、1-エチルヘキシル基、2-エチルヘキシル基、3-エチルヘキシル基4-エチルヘキシル基、1-n-プロピルペンチル基、2-n-プロピルペンチル基、1-iso-プロピルペンチル基、2-iso-プロピルペンチル基、1-n-ブチルブチル基、1-iso-ブチルブチル基、1-sec-ブチルブチル基、1-tert-ブチルブチル基、2-tert-ブチルブチル基、tert-ブチル基、tert-ペンチル基、1,1-ジメチルブチル基、1,2-ジメチルブチル基、1,3-ジメチルブチル基、2,3-ジメチルブチル基、1-エチル-2-メチルプロピル基、1,1-ジメチルペンチル基、1,2-ジメチルペンチル基、1,3-ジメチルペンチル基、1,4-ジメチルペンチル基、2,2-ジメチルペンチル基、2,3-ジメチルペンチル基、2,4-ジメチルペンチル基、3,3-ジメチルペンチル基、3,4-ジメチルペンチル基、1-エチル-1-メチルブチル基、1-エチル-2-メチルブチル基、1-エチル-3-メチルブチル基、2-エチル-1-メチルブチル基、2-エチル-3-メチルブチル基、1,1-ジメチルヘキシル基、1,2-ジメチルヘキシル基、1,3-ジメチルヘキシル基、1,4-ジメチルヘキシル基、1,5-ジメチルヘキシル基、2,2-ジメチルヘキシル基、2,3-ジメチルヘキシル基、2,4-ジメチルヘキシル基、2,5-ジメチルヘキシル基、3,3-ジメチルヘキシル基、3,4-ジメチルヘキシル基、3,5-ジメチルヘキシル基、4,4-ジメチルヘキシル基、4,5-ジメチルヘキシル基、1-エチル-2-メチルペンチル基、1-エチル-3-メチルペンチル基、1-エチル-4-メチルペンチル基、2-エチル-1-メチルペンチル基、2-エチル-2-メチルペンチル基、2-エチル-3-メチルペンチル基、2-エチル-4-メチルペンチル基、3-エチル-1-メチルペンチル基、3-エチル-2-メチルペンチル基、3-エチル-3-メチルペンチル基、3-エチル-4-メチルペンチル基、1-n-プロピル-1-メチルブチル基、1-n-プロピル-2-メチルブチル基、1-n-プロピル-3-メチルブチル基、1-iso-プロピル-1-メチルブチル基、1-iso-プロピル-2-メチルブチル基、1-iso-プロピル-3-メチルブチル基、1,1-ジエチルブチル基、1,2-ジエチルブチル基、1,1,2-トリメチルプロピル基、1,2,2-トリメチルプロピル基、1,1,2-トリメチルブチル基、1,1,3-トリメチルブチル基、1,2,3-トリメチルブチル基、1,2,2-トリメチルブチル基、1,3,3-トリメチルブチル基、2,3,3-トリメチルブチル基、1,1,2-トリメチルペンチル基、1,1,3-トリメチルペンチル基、1,1,4-トリメチルペンチル基、1,2,2-トリメチルペンチル基、1,2,3-トリメチルペンチル基、1,2,4-トリメチルペンチル基、1,3,4-トリメチルペンチル基、2,2,3-トリメチルペンチル基、2,2,4-トリメチルペンチル基、2,3,4-トリメチルペンチル基、1,3,3-トリメチルペンチル基、2,3,3-トリメチルペンチル基、3,3,4-トリメチルペンチル基、1,4,4-トリメチルペンチル基、2,4,4-トリメチルペンチル基、3,4,4-トリメチルペンチル基、1-エチル-1,2-ジメチルブチル基、1-エチル-1,3-ジメチルブチル基、1-エチル-2,3-ジメチルブチル基、2-エチル-1,1-ジメチルブチル基、2-エチル-1,2-ジメチルブチル基、2-エチル-1,3-ジメチルブチル基、2-エチル-2,3-ジメチルブチル基等の総炭素数3~10の分岐アルキル基、シクロペンチル基、シクロヘキシル基、メチルシクロペンチル基、メトキシシクロペンチル基、メトキシシクロヘキシル基、メチルシクロヘキシル基、1,2-ジメチルシクロヘキシル基、1,3-ジメチルシクロヘキシル基、1,4-ジメチルシクロヘキシル基、エチルシクロヘキシル基等の総炭素数5~10の飽和環状アルキル基、置換または無置換のアリール基として、フェニル基、ナフチル基、アンスラニル基、シクロペンタジエニル基等の総炭素数20以下の芳香族炭化水素、2-メチルフェニル基、3-メチルフェニル基、4-メチルフェニル基、2-エチルフェニル基、プロピルフェニル基、ブチルフェニル基、ヘキシルフェニル基、シクロヘキシルフェニル基、オクチルフェニル基、2-メチル-1-ナフチル基、3-メチル-1-ナフチル基、4-メチル-1-ナフチル基、5-メチル-1-ナフチル基、6-メチル-1-ナフチル基、7-メチル-1-ナフチル基、8-メチル-1-ナフチル基、1-メチル-2-ナフチル基、3-メチル-2-ナフチル基、4-メチル-2-ナフチル基、5-メチル-2-ナフチル基、6-メチル-2-ナフチル基、7-メチル-2-ナフチル基、8-メチル-2-ナフチル基、2-エチル-1-ナフチル基、2,3-ジメチルフェニル基、2,4-ジメチルフェニル基、2,5-ジメチルフェニル基、2,6-ジメチルフェニル基、3,4-ジメチルフェニル基、3,5-ジメチルフェニル基、3,6-ジメチルフェニル基、2,3,4-トリメチルフェニル基、2,3,5-トリメチルフェニル基、2,3,6-トリメチルフェニル基、2,4,5-トリメチルフェニル基、2,4,6-トリメチルフェニル基、3,4,5-トリメチルフェニル基等の総炭素数20以下のアルキル置換アリール基、2-メトキシフェニル基、3-メトキシフェニル基、4-メトキシフェニル基、2-エトキシフェニル基、プロポキシフェニル基、ブトキシフェニル基、ヘキシルオキシフェニル基、シクロヘキシルオキシフェニル基、オクチルオキシフェニル基、2-メトキシ-1-ナフチル基、3-メトキシ-1-ナフチル基、4-メトキシ-1-ナフチル基、5-メトキシ-1-ナフチル基、6-メトキシ-1-ナフチル基、7-メトキシ-1-ナフチル基、8-メトキシ-1-ナフチル基、1-メトキシ-2-ナフチル基、3-メトキシ-2-ナフチル基、4-メトキシ-2-ナフチル基、5-メトキシ-2-ナフチル基、6-メトキシ-2-ナフチル基、7-メトキシ-2-ナフチル基、8-メトキシ-2-ナフチル基、2-エトキシ-1-ナフチル基等の炭素数10以下の置換または無置換のアルキルオキシ基が置換した総炭素数20以下のモノアルコキシアリール基、2,3-ジメトキシフェニル基、2,4-ジメトキシフェニル基、2,5-ジメトキシフェニル基、2,6-ジメトキシフェニル基、3,4-ジメトキシフェニル基、3,5-ジメトキシフェニル基、3,6-ジメトキシフェニル基、4,5-ジメトキシ-1-ナフチル基、4,7-ジメトキシ-1-ナフチル基、4,8-ジメトキシ-1-ナフチル基、5,8-ジメトキシ-1-ナフチル基、5,8-ジメトキシ-2-ナフチル基等の炭素数10以下の置換または無置換のアルキルオキシ基が置換した総炭素数20以下のジアルコキシアリール基、2,3,4-トリメトキシフェニル基、2,3,5-トリメトキシフェニル基、2,3,6-トリメトキシフェニル基、2,4,5-トリメトキシフェニル基、2,4,6-トリメトキシフェニル基、3,4,5-トリメトキシフェニル基等の炭素数10以下の置換または無置換のアルキルオキシ基が置換した総炭素数20以下のトリアルコキシアリール基、クロロフェニル基、ジクロロフェニル基、トリクロロフェニル基、ブロモフェニル基、ジブロモフェニル基、ヨードフェニル基、フルオロフェニル基、クロロナフチル基、ブロモナフチル基、ジフルオロフェニル基、トリフルオロフェニル基、テトラフルオロフェニル基、ペンタフルオロフェニル基等のハロゲン原子が置換した総炭素数20以下のアリール基、置換または無置換のアルキルオキシ基としてメトキシ基、エトキシ基、n-プロポキシ基、iso-プロポキシ基、n-ブトキシ基、iso-ブトキシ基、tert-ブトキシ基、n-ペンチルオキシ基、iso-ペンチルオキシ基、n-ヘキシルオキシ基、iso-ヘキシルオキシ基、2-エチルヘキシルオキシ基、3,5,5-トリメチルヘキシルオキシ基、n-ヘプチルオキシ基、n-オクチルオキシ基、n-ノニルオキシ基等の総炭素数1~10以下の直鎖または分岐のアルコキシ基、シクロペンチルオキシ基、シクロヘキシルオキシ基等総炭素数5~10以下のシクロアルコキシ基、メトキシメトキシ基、エトキシメトキシ基、エトキシエトキシ基、n-プロポキシメトキシ基、iso-プロポキシメトキシ基、n-プロポキシエトキシ基、iso-プロポキシエトキシ基、n-ブトキシエトキシ基、iso-ブトキシエトキシ基、tert-ブトキシエトキシ基、n-ペンチルオキシエトキシ基、iso-ペンチルオキシエトキシ基、n-ヘキシルオキシエトキシ基、iso-ヘキシルオキシエトキシ基、n-ヘプチルオキシエトキシ基等の総炭素数1~10以下のアルコキシアルコキシ基、ベンジルオキシ基等のアラルキルオキシ基、置換または無置換のアルキルチオ基としてメチルチオ基、エチルチオ基、n-プロピルチオ基、i-プロピルチオ基、n-ブチルチオ基、i-ブチルチオ基、sec-ブチルチオ基、t-ブチルチオ基、n-ペンチルチオ基、iso-ペンチルチオ基、n-ヘキシルチオ基、iso-ヘキシルチオ基、2-エチルヘキシルチオ基、3,5,5-トリメチルヘキシルチオ基、n-ヘプチルチオ基、n-オクチルチオ基、n-ノニルチオ基等の総炭素数1~10以下の直鎖または分岐のアルキルチオ基、シクロペンチルチオ基、シクロヘキシルチオ基等総炭素数5~10以下のシクロアルキルチオ基、メトキシエチルチオ基、エトキシエチルチオ基、n-プロポキシエチルチオ基、iso-プロポキシエチルチオ基、n-ブトキシエチルチオ基、iso-ブトキシエチルチオ基、tert-ブトキシエチルチオ基、n-ペンチルオキシエチルチオ基、iso-ペンチルオキシエチルチオ基、n-ヘキシルオキシエチルチオ基、iso-ヘキシルオキシエチルチオ基、n-ヘプチルオキシエチルチオ基等の総炭素数1~10以下のアルコキシアルキルチオ基、ベンジルチオ基などのアラルキルチオ基、メチルチオエチルチオ基、エチルチオエチルチオ基、n-プロピルチオエチルチオ基、iso-プロピルチオエチルチオ基、n-ブチルチオエチルチオ基、iso-ブチルチオエチルチオ基、tert-ブチルチオエチルチオ基、n-ペンチルチオエチルチオ基、iso-ペンチルチオエチルチオ基、n-ヘキシルチオエチルチオ基、iso-ヘキシルチオエチルチオ基、n-ヘプチルチオエチルチオ基等の総炭素数1~10以下のアルキルチオアルキルチオ基、置換または無置換のアリールオキシ基としてフェニルオキシ基、ナフチルオキシ基、アンスラニルオキシ基、2-メチルフェニルオキシ基、3-メチルフェニルオキシ基、4-メチルフェニルオキシ基、2-エチルフェニルオキシ基、プロピルフェニルオキシ基、ブチルフェニルオキシ基、ヘキシルフェニルオキシ基、シクロヘキシルフェニルオキシ基、オクチルフェニルオキシ基、2-メチル-1-ナフチルオキシ基、3-メチル-1-ナフチルオキシ基、4-メチル-1-ナフチルオキシ基、5-メチル-1-ナフチルオキシ基、6-メチル-1-ナフチルオキシ基、7-メチル-1-ナフチルオキシ基、8-メチル-1-ナフチルオキシ基、1-メチル-2-ナフチルオキシ基、3-メチル-2-ナフチルオキシ基、4-メチル-2-ナフチルオキシ基、5-メチル-2-ナフチルオキシ基、6-メチル-2-ナフチルオキシ基、7-メチル-2-ナフチルオキシ基、8-メチル-2-ナフチルオキシ基、2-エチル-1-ナフチルオキシ基、2,3-ジメチルフェニルオキシ基、2,4-ジメチルフェニルオキシ基、2,5-ジメチルフェニルオキシ基、2,6-ジメチルフェニルオキシ基、3,4-ジメチルフェニルオキシ基、3,5-ジメチルフェニルオキシ基、3,6-ジメチルフェニルオキシ基、2,3,4-トリメチルフェニルオキシ基、2,3,5-トリメチルフェニルオキシ基、2,3,6-トリメチルフェニルオキシ基、2,4,5-トリメチルフェニルオキシ基、2,4,6-トリメチルフェニルオキシ基、3,4,5-トリメチルフェニルオキシ基等の総炭素数20以下の無置換またはアルキル置換アリールオキシ基、2-メトキシフェニルオキシ基、3-メトキシフェニルオキシ基、4-メトキシフェニルオキシ基、2-エトキシフェニルオキシ基、プロポキシフェニルオキシ基、ブトキシフェニルオキシ基、ヘキシルオキシフェニルオキシ基、シクロヘキシルオキシフェニルオキシ基、オクチルオキシフェニルオキシ基、2-メトキシ-1-ナフチルオキシ基、3-メトキシ-1-ナフチルオキシ基、4-メトキシ-1-ナフチルオキシ基、5-メトキシ-1-ナフチルオキシ基、6-メトキシ-1-ナフチルオキシ基、7-メトキシ-1-ナフチルオキシ基、8-メトキシ-1-ナフチルオキシ基、1-メトキシ-2-ナフチルオキシ基、3-メトキシ-2-ナフチルオキシ基、4-メトキシ-2-ナフチルオキシ基、5-メトキシ-2-ナフチルオキシ基、6-メトキシ-2-ナフチルオキシ基、7-メトキシ-2-ナフチルオキシ基、8-メトキシ-2-ナフチルオキシ基、2-エトキシ-1-ナフチルオキシ基等の炭素数10以下の置換または無置換のアルキルオキシ基が置換した総炭素数20以下のモノアルコキシアリールオキシ基、2,3-ジメトキシフェニルオキシ基、2,4-ジメトキシフェニルオキシ基、2,5-ジメトキシフェニルオキシ基、2,6-ジメトキシフェニルオキシ基、3,4-ジメトキシフェニルオキシ基、3,5-ジメトキシフェニルオキシ基、3,6-ジメトキシフェニルオキシ基、4,5-ジメトキシ-1-ナフチルオキシ基、4,7-ジメトキシ-1-ナフチルオキシ基、4,8-ジメトキシ-1-ナフチルオキシ基、5,8-ジメトキシ-1-ナフチルオキシ基、5,8-ジメトキシ-2-ナフチルオキシ基等の炭素数10以下の置換または無置換のアルキルオキシ基が置換した総炭素数20以下のジアルコキシアリールオキシ基、2,3,4-トリメトキシフェニルオキシ基、2,3,5-トリメトキシフェニルオキシ基、2,3,6-トリメトキシフェニルオキシ基、2,4,5-トリメトキシフェニルオキシ基、2,4,6-トリメトキシフェニルオキシ基、3,4,5-トリメトキシフェニルオキシ基等の炭素数10以下の置換または無置換のアルキルオキシ基が置換した総炭素数20以下のトリアルコキシアリールオキシ基、クロロフェニルオキシ基、ジクロロフェニルオキシ基、トリクロロフェニルオキシ基、ブロモフェニルオキシ基、ジブロモフェニルオキシ基、ヨードフェニルオキシ基、フルオロフェニルオキシ基、クロロナフチルオキシ基、ブロモナフチルオキシ基、ジフルオロフェニルオキシ基、トリフルオロフェニルオキシ基、テトラフルオロフェニルオキシ基、ペンタフルオロフェニルオキシ基等のハロゲン原子が置換した総炭素数20以下のアリールオキシ基、置換または無置換のアリールチオ基としてフェニルチオ基、ナフチルチオ基、アンスラニルチオ基、2-メチルフェニルチオ基、3-メチルフェニルチオ基、4-メチルフェニルチオ基、2-エチルフェニルチオ基、プロピルフェニルチオ基、ブチルフェニルチオ基、ヘキシルフェニルチオ基、シクロヘキシルフェニルチオ基、オクチルフェニルチオ基、2-メチル-1-ナフチルチオ基、3-メチル-1-ナフチルチオ基、4-メチル-1-ナフチルチオ基、5-メチル-1-ナフチルチオ基、6-メチル-1-ナフチルチオ基、7-メチル-1-ナフチルチオ基、8-メチル-1-ナフチルチオ基、1-メチル-2-ナフチルチオ基、3-メチル-2-ナフチルチオ基、4-メチル-2-ナフチルチオ基、5-メチル-2-ナフチルチオ基、6-メチル-2-ナフチルチオ基、7-メチル-2-ナフチルチオ基、8-メチル-2-ナフチルチオ基、2-エチル-1-ナフチルチオ基、2,3-ジメチルフェニルチオ基、2,4-ジメチルフェニルチオ基、2,5-ジメチルフェニルチオ基、2,6-ジメチルフェニルチオ基、3,4-ジメチルフェニルチオ基、3,5-ジメチルフェニルチオ基、3,6-ジメチルフェニルチオ基、2,3,4-トリメチルフェニルチオ基、2,3,5-トリメチルフェニルチオ基、2,3,6-トリメチルフェニルチオ基、2,4,5-トリメチルフェニルチオ基、2,4,6-トリメチルフェニルチオ基、3,4,5-トリメチルフェニルチオ基等の総炭素数20以下の無置換またはアルキル置換アリールチオ基、2-メトキシフェニルチオ基、3-メトキシフェニルチオ基、4-メトキシフェニルチオ基、2-エトキシフェニルチオ基、プロポキシフェニルチオ基、ブトキシフェニルチオ基、ヘキシルオキシフェニルチオ基、シクロヘキシルオキシフェニルチオ基、オクチルオキシフェニルチオ基、2-メトキシ-1-ナフチルチオ基、3-メトキシ-1-ナフチルチオ基、4-メトキシ-1-ナフチルチオ基、5-メトキシ-1-ナフチルチオ基、6-メトキシ-1-ナフチルチオ基、7-メトキシ-1-ナフチルチオ基、8-メトキシ-1-ナフチルチオ基、1-メトキシ-2-ナフチルチオ基、3-メトキシ-2-ナフチルチオ基、4-メトキシ-2-ナフチルチオ基、5-メトキシ-2-ナフチルチオ基、6-メトキシ-2-ナフチルチオ基、7-メトキシ-2-ナフチルチオ基、8-メトキシ-2-ナフチルチオ基、2-エトキシ-1-ナフチルチオ基等の炭素数10以下の置換または無置換のアルキルオキシ基が置換した総炭素数20以下のモノアルコキシアリールチオ基、2,3-ジメトキシフェニルチオ基、2,4-ジメトキシフェニルチオ基、2,5-ジメトキシフェニルチオ基、2,6-ジメトキシフェニルチオ基、3,4-ジメトキシフェニルチオ基、3,5-ジメトキシフェニルチオ基、3,6-ジメトキシフェニルチオ基、4,5-ジメトキシ-1-ナフチルチオ基、4,7-ジメトキシ-1-ナフチルチオ基、4,8-ジメトキシ-1-ナフチルチオ基、5,8-ジメトキシ-1-ナフチルチオ基、5,8-ジメトキシ-2-ナフチルチオ基等の炭素数10以下の置換または無置換のアルキルオキシ基が置換した総炭素数20以下のジアルコキシアリールチオ基、2,3,4-トリメトキシフェニルチオ基、2,3,5-トリメトキシフェニルチオ基、2,3,6-トリメトキシフェニルチオ基、2,4,5-トリメトキシフェニルチオ基、2,4,6-トリメトキシフェニルチオ基、3,4,5-トリメトキシフェニルチオ基等の炭素数10以下の置換または無置換のアルキルオキシ基が置換した総炭素数20以下のトリアルコキシアリールチオ基、クロロフェニルチオ基、ジクロロフェニルチオ基、トリクロロフェニルチオ基、ブロモフェニルチオ基、ジブロモフェニルチオ基、ヨードフェニルチオ基、フルオロフェニルチオ基、クロロナフチルチオ基、ブロモナフチルチオ基、ジフルオロフェニルチオ基、トリフルオロフェニルチオ基、テトラフルオロフェニルチオ基、ペンタフルオロフェニルチオ基等のハロゲン原子が置換した総炭素数20以下のアリールチオ基、等が挙げられるがこれらに限定されるものではない。かかるYqにおいて好ましくは水素原子、ハロゲン原子として、塩素原子、臭素原子、ヨウ素原子、置換または無置換のアルキル基として、メチル基、エチル基、n-プロピル基、n-ブチル基、n-ペンチル基、n-ヘキシル基、等の総炭素数1~6の直鎖アルキル基、イソプロピル基、イソブチル基、sec-ブチル基、イソペンチル基、sec-ペンチル基、1-メチルペンチル基、2-メチルペンチル基、3-メチルペンチル基、4-メチルペンチル基、1-エチルブチル基、2-エチルブチル基、tert-ブチル基、tert-ペンチル基、1,1-ジメチルブチル基、1,2-ジメチルブチル基、1,3-ジメチルブチル基、2,3-ジメチルブチル基、等の総炭素数3~6の分岐アルキル基、シクロペンチル基、シクロヘキシル基、等の総炭素数5~6の飽和環状アルキル基、置換または無置換のアリール基として、フェニル基、ナフチル基、シクロペンタジエニル基等の総炭素数12以下の芳香族炭化水素、2-メチルフェニル基、3-メチルフェニル基、4-メチルフェニル基、2-エチルフェニル基、プロピルフェニル基、ブチルフェニル基、2,3-ジメチルフェニル基、2,4-ジメチルフェニル基、2,5-ジメチルフェニル基、2,6-ジメチルフェニル基、3,4-ジメチルフェニル基、3,5-ジメチルフェニル基、3,6-ジメチルフェニル基、2,3,4-トリメチルフェニル基、2,3,5-トリメチルフェニル基、2,3,6-トリメチルフェニル基、2,4,5-トリメチルフェニル基、2,4,6-トリメチルフェニル基、3,4,5-トリメチルフェニル基等の総炭素数12以下のアルキル置換アリール基、2-メトキシフェニル基、3-メトキシフェニル基、4-メトキシフェニル基、2-エトキシフェニル基、プロポキシフェニル基、ブトキシフェニル基、等の炭素数6以下の置換または無置換のアルキルオキシ基が置換した総炭素数12以下のモノアルコキシアリール基、2,3-ジメトキシフェニル基、2,4-ジメトキシフェニル基、2,5-ジメトキシフェニル基、2,6-ジメトキシフェニル基、3,4-ジメトキシフェニル基、3,5-ジメトキシフェニル基、3,6-ジメトキシフェニル基等の炭素数6以下の置換または無置換のアルキルオキシ基が置換した総炭素数12以下のジアルコキシアリール基、クロロフェニル基、ジクロロフェニル基、トリクロロフェニル基、ブロモフェニル基、ジブロモフェニル基、ヨードフェニル基、フルオロフェニル基、クロロナフチル基、ブロモナフチル基、ジフルオロフェニル基、トリフルオロフェニル基、テトラフルオロフェニル基、ペンタフルオロフェニル基等のハロゲン原子が置換した総炭素数12以下のアリール基、置換または無置換のアルキルオキシ基としてメトキシ基、エトキシ基、n-プロポキシ基、iso-プロポキシ基、n-ブトキシ基、iso-ブトキシ基、tert-ブトキシ基、n-ペンチルオキシ基、iso-ペンチルオキシ基、n-ヘキシルオキシ基、iso-ヘキシルオキシ基等の総炭素数1~6以下の直鎖または分岐のアルコキシ基、シクロペンチルオキシ基、シクロヘキシルオキシ基等総炭素数5~6以下のシクロアルコキシ基、メトキシメトキシ基、エトキシメトキシ基、エトキシエトキシ基、n-プロポキシメトキシ基、iso-プロポキシメトキシ基、n-プロポキシエトキシ基、iso-プロポキシエトキシ基、n-ブトキシエトキシ基、iso-ブトキシエトキシ基、tert-ブトキシエトキシ基等の総炭素数1~6以下のアルコキシアルコキシ基、置換または無置換のアルキルチオ基としてメチルチオ基、エチルチオ基、n-プロピルチオ基、i-プロピルチオ基、n-ブチルチオ基、i-ブチルチオ基、sec-ブチルチオ基、t-ブチルチオ基、n-ペンチルチオ基、iso-ペンチルチオ基、n-ヘキシルチオ基、iso-ヘキシルチオ基等の総炭素数1~6以下の直鎖または分岐のアルキルチオ基、シクロペンチルチオ基、シクロヘキシルチオ基等総炭素数5~6以下のシクロアルキルチオ基、メトキシエチルチオ基、エトキシエチルチオ基、n-プロポキシエチルチオ基、iso-プロポキシエチルチオ基、n-ブトキシエチルチオ基、iso-ブトキシエチルチオ基、tert-ブトキシエチルチオ基等の総炭素数1~6以下のアルコキシアルキルチオ基、メチルチオエチルチオ基、エチルチオエチルチオ基、n-プロピルチオエチルチオ基、iso-プロピルチオエチルチオ基、n-ブチルチオエチルチオ基、iso-ブチルチオエチルチオ基、tert-ブチルチオエチルチオ基等の総炭素数1~6以下のアルキルチオアルキルチオ基、置換または無置換のアリールオキシ基としてフェニルオキシ基、ナフチルオキシ基、2-メチルフェニルオキシ基、3-メチルフェニルオキシ基、4-メチルフェニルオキシ基、2-エチルフェニルオキシ基、プロピルフェニルオキシ基、ブチルフェニルオキシ基、ヘキシルフェニルオキシ基、シクロヘキシルフェニルオキシ基、2,4-ジメチルフェニルオキシ基、2,5-ジメチルフェニルオキシ基、2,6-ジメチルフェニルオキシ基、3,4-ジメチルフェニルオキシ基、3,5-ジメチルフェニルオキシ基、3,6-ジメチルフェニルオキシ基、2,3,4-トリメチルフェニルオキシ基、2,3,5-トリメチルフェニルオキシ基、2,3,6-トリメチルフェニルオキシ基、2,4,5-トリメチルフェニルオキシ基、2,4,6-トリメチルフェニルオキシ基、3,4,5-トリメチルフェニルオキシ基等の総炭素数12以下の無置換またはアルキル置換アリールオキシ基、2-メトキシフェニルオキシ基、3-メトキシフェニルオキシ基、4-メトキシフェニルオキシ基、2-エトキシフェニルオキシ基、プロポキシフェニルオキシ基、ブトキシフェニルオキシ基、ヘキシルオキシフェニルオキシ基、シクロヘキシルオキシフェニルオキシ基等の炭素数6以下の置換または無置換のアルキルオキシ基が置換した総炭素数12以下のモノアルコキシアリールオキシ基、2,3-ジメトキシフェニルオキシ基、2,4-ジメトキシフェニルオキシ基、2,5-ジメトキシフェニルオキシ基、2,6-ジメトキシフェニルオキシ基、3,4-ジメトキシフェニルオキシ基、3,5-ジメトキシフェニルオキシ基、3,6-ジメトキシフェニルオキシ基等の炭素数6以下の置換または無置換のアルキルオキシ基が置換した総炭素数12以下のジアルコキシアリールオキシ基、クロロフェニルオキシ基、ジクロロフェニルオキシ基、トリクロロフェニルオキシ基、ブロモフェニルオキシ基、ジブロモフェニルオキシ基、ヨードフェニルオキシ基、フルオロフェニルオキシ基、クロロナフチルオキシ基、ブロモナフチルオキシ基、ジフルオロフェニルオキシ基、トリフルオロフェニルオキシ基、テトラフルオロフェニルオキシ基、ペンタフルオロフェニルオキシ基等のハロゲン原子が置換した総炭素数12以下のアリールオキシ基、置換または無置換のアリールチオ基としてフェニルチオ基、ナフチルチオ基、2-メチルフェニルチオ基、3-メチルフェニルチオ基、4-メチルフェニルチオ基、2-エチルフェニルチオ基、プロピルフェニルチオ基、ブチルフェニルチオ基、ヘキシルフェニルチオ基、シクロヘキシルフェニルチオ基、2,4-ジメチルフェニルチオ基、2,5-ジメチルフェニルチオ基、2,6-ジメチルフェニルチオ基、3,4-ジメチルフェニルチオ基、3,5-ジメチルフェニルチオ基、3,6-ジメチルフェニルチオ基、2,3,4-トリメチルフェニルチオ基、2,3,5-トリメチルフェニルチオ基、2,3,6-トリメチルフェニルチオ基、2,4,5-トリメチルフェニルチオ基、2,4,6-トリメチルフェニルチオ基、3,4,5-トリメチルフェニルチオ基等の総炭素数12以下の無置換またはアルキル置換アリールチオ基、2-メトキシフェニルチオ基、3-メトキシフェニルチオ基、4-メトキシフェニルチオ基、2-エトキシフェニルチオ基、プロポキシフェニルチオ基、ブトキシフェニルチオ基、ヘキシルオキシフェニルチオ基、シクロヘキシルオキシフェニルチオ基等の炭素数6以下の置換または無置換のアルキルオキシ基が置換した総炭素数12以下のモノアルコキシアリールチオ基、2,3-ジメトキシフェニルチオ基、2,4-ジメトキシフェニルチオ基、2,5-ジメトキシフェニルチオ基、2,6-ジメトキシフェニルチオ基、3,4-ジメトキシフェニルチオ基、3,5-ジメトキシフェニルチオ基、3,6-ジメトキシフェニルチオ基、4,5-ジメトキシ-1-ナフチルチオ基、4,7-ジメトキシ-1-ナフチルチオ基、4,8-ジメトキシ-1-ナフチルチオ基、5,8-ジメトキシ-1-ナフチルチオ基、5,8-ジメトキシ-2-ナフチルチオ基等の炭素数6以下の置換または無置換のアルキルオキシ基が置換した総炭素数12以下のジアルコキシアリールチオ基、クロロフェニルチオ基、ジクロロフェニルチオ基、トリクロロフェニルチオ基、ブロモフェニルチオ基、ジブロモフェニルチオ基、ヨードフェニルチオ基、フルオロフェニルチオ基、クロロナフチルチオ基、ブロモナフチルチオ基、ジフルオロフェニルチオ基、トリフルオロフェニルチオ基、テトラフルオロフェニルチオ基、ペンタフルオロフェニルチオ基等のハロゲン原子が置換した総炭素数12以下のアリールチオ基、であり、より好ましくは、水素原子、ハロゲン原子として、塩素原子、臭素原子、置換または無置換のアルキル基として、メチル基、エチル基、iso-プロピル基等の総炭素数1~3の直鎖または分岐アルキル基、置換または無置換のアリール基として、フェニル基、ナフチル基、シクロペンタジエニル基等の総炭素数12以下の芳香族炭化水素、2-メチルフェニル基、3-メチルフェニル基、4-メチルフェニル基、2-エチルフェニル基、プロピルフェニル基、2,3-ジメチルフェニル基、2,4-ジメチルフェニル基、2,5-ジメチルフェニル基、2,6-ジメチルフェニル基、3,4-ジメチルフェニル基、3,5-ジメチルフェニル基、3,6-ジメチルフェニル基等の総炭素数9以下のアルキル置換アリール基、2-メトキシフェニル基、3-メトキシフェニル基、4-メトキシフェニル基、2-エトキシフェニル基、プロポキシフェニル基等の炭素数3以下の置換または無置換のアルキルオキシ基が置換した総炭素数9以下のモノアルコキシアリール基、クロロフェニル基、ジクロロフェニル基、トリクロロフェニル基、ブロモフェニル基、ジブロモフェニル基、クロロナフチル基、ブロモナフチル基等のハロゲン原子が置換した総炭素数12以下のアリール基、置換または無置換のアルキルオキシ基としてメトキシ基、エトキシ基、iso-プロポキシ基等の総炭素数1~3以下の直鎖または分岐のアルコキシ基、シクロペンチルオキシ基、シクロヘキシルオキシ基等総炭素数5~6以下のシクロアルコキシ基、置換または無置換のアルキルチオ基としてメチルチオ基、エチルチオ基、n-プロピルチオ基、i-プロピルチオ基等の総炭素数1~3以下の直鎖または分岐のアルキルチオ基、シクロペンチルチオ基、シクロヘキシルチオ基等総炭素数5~6以下のシクロアルキルチオ基、メチルチオエチルチオ基、エチルチオエチルチオ基、n-プロピルチオエチルチオ基、iso-プロピルチオエチルチオ基、n-ブチルチオエチルチオ基、iso-ブチルチオエチルチオ基、tert-ブチルチオエチルチオ基等の総炭素数1~6以下アルキルチオアルキルチオ基、置換または無置換のアリールオキシ基としてフェニルオキシ基、ナフチルオキシ基、2-メチルフェニルオキシ基、3-メチルフェニルオキシ基、4-メチルフェニルオキシ基、2-エチルフェニルオキシ基、プロピルフェニルオキシ基、2,4-ジメチルフェニルオキシ基、2,5-ジメチルフェニルオキシ基、2,6-ジメチルフェニルオキシ基、3,4-ジメチルフェニルオキシ基、3,5-ジメチルフェニルオキシ基、3,6-ジメチルフェニルオキシ基等の総炭素数9以下の無置換またはアルキル置換アリールオキシ基、2-メトキシフェニルオキシ基、3-メトキシフェニルオキシ基、4-メトキシフェニルオキシ基、2-エトキシフェニルオキシ基、プロポキシフェニルオキシ基等の炭素数3以下の置換または無置換のアルキルオキシ基が置換した総炭素数9以下のモノアルコキシアリールオキシ基、クロロフェニルオキシ基、ジクロロフェニルオキシ基、トリクロロフェニルオキシ基、ブロモフェニルオキシ基、ジブロモフェニルオキシ基、クロロナフチルオキシ基、ブロモナフチルオキシ基等のハロゲン原子が置換した総炭素数12以下のアリールオキシ基、置換または無置換のアリールチオ基としてフェニルチオ基、2-メチルフェニルチオ基、3-メチルフェニルチオ基、4-メチルフェニルチオ基、2-エチルフェニルチオ基、プロピルフェニルチオ基、2,4-ジメチルフェニルチオ基、2,5-ジメチルフェニルチオ基、2,6-ジメチルフェニルチオ基、3,4-ジメチルフェニルチオ基、3,5-ジメチルフェニルチオ基、3,6-ジメチルフェニルチオ基等の総炭素数9以下の無置換またはアルキル置換アリールチオ基、2-メトキシフェニルチオ基、3-メトキシフェニルチオ基、4-メトキシフェニルチオ基、2-エトキシフェニルチオ基、プロポキシフェニルチオ基等の炭素数3以下の置換または無置換のアルキルオキシ基が置換した総炭素数9以下のモノアルコキシアリールチオ基、クロロフェニルチオ基、ジクロロフェニルチオ基、トリクロロフェニルチオ基、ブロモフェニルチオ基、ジブロモフェニルチオ基、クロロナフチルチオ基、ブロモナフチルチオ基等のハロゲン原子が置換した総炭素数12以下のアリールチオ基、である。一般式1において、mは2~nの整数を表す。かかるmとして、好ましくは、整数nまたはn-1であり、より好ましくは、整数nである。本願において、一般式1におけるmは、金属原子Mの価数nにより、通常、2~4の整数である。一般式1において、nは金属原子Mの価数を表す。すなわち、例えば、MがSn原子またはTi原子である場合、n=2または4であり、好ましくは、整数4を表す。またMがZr原子、Si原子、Ge原子である場合、n=4である。一般式1におけるnとして、好ましくは、2~4の整数であり、より好ましくは、2または4の整数である。一般式1において、pは1~mの整数を表す。また、一般式1において、qは1~n-mの整数を表す。すなわち、例えば、Mが4価のSn原子であってn=4、かつ、m=4である場合、pは基ごとに整数1~4のそれぞれの数字を表し、R1、R2、R3、R4の四種類の基を有する。上述した通り、これらのR1~R4基は、同一の基であってもよく、互いに独立に異なる基であってもよい。また、例えば、R1とR2、または/および、R3とR4とで互いに結合して環状構造の基を形成してもよい。また、例えば、Mが4価のSn原子であってn=4、かつ、m=2である場合、pは基ごとに整数1~2のそれぞれの数字を表し、R1およびR2の二種類の基を有し、上記同様に、これらR1およびR2は、同一の基であってもよく、互いに独立に異なる基であってもよい。また、例えば、R1とR2とで互いに結合して環状構造の基を形成してもよい。この時qは1~2の数字を表し、Y1およびY2の二種類の基を有する。上述した通り、これらのY1およびY2基は、同一の基であってもよく、互いに独立に異なる基であってもよい。また、一般式1において、mが2以上の場合、-同士が互いに結合して環状構造の基を形成してもよい。この場合、末端のSH基同士が、直接結合するか、若しくは炭素原子、酸素原子、硫黄原子等の原子または有機基等からなる連結基を介して結合してもよい。また、途中のRp基同士、若しくは一方の末端のSH基ともう一方の途中のRp基が直接結合するか、若しくは、前記と同様の連結基を介して結合しても構わない。上記の連結基としては、具体的には例えば、前記した二価の有機基として記載されたものが挙げられる。一般式1で表される化合物としては、代表的には、例えば下記化合物が例示されるが、本発明はこれらに限定されるものではない。一般式1で表される化合物に代表される、分子内にチオール基を2個以上有し、かつ、金属原子の中から選ばれる一種を分子内に含有する本発明の化合物は、代表的には、例えば、一般式2で示される金属ハロゲン化物と、分子内に2個以上のチオ-ル基を含有するポリチオール化合物との反応により製造される。式中、M、Y、m、nおよびqは前記に同じであり、Zはハロゲン原子を表す一般式2で表される金属化合物は、工業原料または試薬として入手可能である。ポリチオール化合物としては既知の化合物が好適に用いられ、該化合物は、代表的には、例えば、特開2001-342252号公報、特開2001-342172号公報、特開平9-52391号公報、特開平1-215984号公報等に記載の方法に従って製造される。もちろん、これらポリチオール化合物のうち一部化合物については工業原料または試薬として入手可能である。以下、一般式2で表される金属ハロゲン化物と、該ポリチオール化合物との反応により、一般式1に代表される本発明の化合物を製造する方法について、以下、述べる。反応は無溶媒で行ってもよく、あるいは、反応に不活性な有機溶媒の存在下に行ってもよい。かかる有機溶媒としては、反応に不活性な有機溶媒であれば特に限定するものではなく、石油エーテル、ヘキサン、ベンゼン、トルエン、キシレン、メシチレンなどの炭化水素系溶媒、ジエチルエーテル、テトラヒドロフラン、ジエチレングリコールジメチルエーテルなどのエーテル系溶媒;アセトン、メチルエチルケトン、メチルイソブチルケトンなどのケトン系溶媒、酢酸エチル、酢酸ブチル、酢酸アミルなどのエステル系溶媒、塩化メチレン、クロロホルム、クロルベンゼン、ジクロルベンゼンなどの含塩素系溶媒、N,N-ジメチルホルムアミド、N,N-ジメチルアセトアミド、N,N-ジメチルイミダゾリジノン、ジメチルスルホキシドなど非プロトン性極性溶媒などが例示される。反応温度は、特に制限するものではないが、通常、-78°C~200°Cの範囲であり、好ましくは、-78°C~100°Cである。反応時間は反応温度により影響されるが、通常、数分から100時間である。反応における、一般式2で表される化合物と、原料のポリチオール化合物の使用量は、特に限定するものではないが、通常、一般式2で表される化合物1モルに対して、該ポリチオール化合物の使用量は、0.01~100モルである。好ましくは、0.1モル~50モルであり、より好ましくは、0.5モル~20モルである。反応を実施するに際し、反応を効率よく行うために、生成するハロゲン化水素の捕捉剤として塩基性化合物を用いることは好ましい。かかる塩基性化合物として、例えば、水酸化ナトリウム、水酸化カリウム、水酸化リチウム、炭酸ナトリウム、炭酸カリウム、炭酸リチウム、重炭酸ナトリウム、重炭酸カリウム、重炭酸リチウム、水酸化マグネシウム、水酸化カルシウムなどの無機塩基、ピリジン、トリエチルアミン、ジメチルアニリン、ジエチルアニリン、1,8-ジアザビシクロ[5,4,0]-7-ウンデセンなどの有機塩基が例示される。本発明の一般式1で表される化合物は、所望に応じて、精製して単一化合物として取り出して使用してもよく、あるいは、原料のポリチオール化合物、一般式1であって他の異なる構造を有する化合物、または、オリゴマー状のポリチオール化合物等の副生成物などを含有している組成物のままで使用してもよい。本発明のポリチオール組成物は、上記反応で得られる分子内にチオール基を2個以上含有し、かつ、金属原子の中から選ばれた一種を分子内に含有するチオール化合物を必須成分として含有してなる組成物であり、必須成分以外の他のチオール化合物を含んでいてもよい。他のチオール化合物として、例えば、メタンジチオール、エタンジチオール、1,1-プロパンジチオール、1,2-プロパンジチオール、1,3-プロパンジチオール、1,6-ヘキサンジチオール、1,2,3-プロパントリチオール、1,1-シクロヘキサンジチオール、1,2-シクロヘキサンジチオール、2,2-ジメチルプロパン-1,3-ジチオール、3,4-ジメトキシブタン-1,2-ジチオール、2-メチルシクロヘキサン-2,3-ジチオール、1,1-ビスメルカプトメチルシクロヘキサン、チオリンゴ酸ビス2-メルカプトエチルエステル、2,3-ジメルカプト-1-プロパノール2-メルカプトアセテート、2,3-ジメルカプト-1-プロパノール3-メルカプトプロピオネート、ジエチレングリコールビス2-メルカプトアセテート、ジエチレングリコールビス3-メルカプトプロピオネート、1,2-ジメルカプトプロピルメチルエーテル、2,3-ジメルカプトプロピルメチルエーテル、2,2-ビスメルカプトメチル-1,3-プロパンジチオール、ビス2-メルカプトエチルエーテル、エチレングリコールビス2-メルカプトアセテート、エチレングリコールビス3-メルカプトプロピオネート、トリメチロールプロパンビス2-メルカプトアセテート、トリメチロールプロパンビス3-メルカプトプロピオネート、ペンタエリスリトールテトラキス2-メルカプトアセテート、ペンタエリスリトールテトラキス3-メルカプトプロピオネート、テトラキスメルカプトメチルメタン等の脂肪族ポリチオール化合物、1,2-ジメルカプトベンゼン、1,3-ジメルカプトベンゼン、1,4-ジメルカプトベンゼン、1,2-ビスメルカプトメチルベンゼン、1,3-ビスメルカプトメチルベンゼン、1,4-ビスメルカプトメチルベンゼン、1,2-ビスメルカプトエチルベンゼン、1,3-ビスメルカプトエチルベンゼン、1,4-ビスメルカプトエチルベンゼン、1,2,3-トリメルカプトベンゼン、1,2,4-トリメルカプトベンゼン、1,3,5-トリメルカプトベンゼン、1,2,3-トリスメルカプトメチルベンゼン、1,2,4-トリスメルカプトメチルベンゼン、1,3,5-トリスメルカプトメチルベンゼン、1,2,3-トリスメルカプトエチルベンゼン、1,2,4-トリスメルカプトエチルベンゼン、1,3,5-トリスメルカプトエチルベンゼン、2,5-トルエンジチオール、3,4-トルエンジチオール、1,3-ジp-メトキシフェニルプロパン-2,2-ジチオール、1,3-ジフェニルプロパン-2,2-ジチオール、フェニルメタン-1,1-ジチオール、2,4-ジp-メルカプトフェニルペンタン等の芳香族ポリチオール、1,2-ビスメルカプトエチルチオベンゼン、1,3-ビスメルカプトエチルチオベンゼン、1,4-ビスメルカプトエチルチオベンゼン、1,2,3-トリスメルカプトメチルチオベンゼン、1,2,4-トリスメルカプトメチルチオベンゼン、1,3,5-トリスメルカプトメチルチオベンゼン、1,2,3-トリスメルカプトエチルチオベンゼン、1,2,4-トリスメルカプトエチルチオベンゼン、1,3,5-トリスメルカプトエチルチオベンゼン等、及びこれらの核アルキル化物等のメルカプト基以外に硫黄原子を含有する芳香族ポリチオール化合物、ビスメルカプトメチルスルフィド、ビスメルカプトエチルスルフィド、ビスメルカプトプロピルスルフィド、ビス2-メルカプトエチルチオメタン、ビス3-メルカプトプロピルチオメタン、1,2-ビス2-メルカプトエチルチオエタン、1,2-ビス3-メルカプトプロピルエタン、1,3-ビス2-メルカプトエチルチオプロパン、1,3-ビス3-メルカプトプロピルチオプロパン、1,2,3-トリス2-メルカプトエチルチオプロパン、1,2,3-トリス3-メルカプトプロピルチオプロパン、1,2-ビス[2-メルカプトエチルチオ]-3-メルカプトプロパン、4,8-ジメルカプトメチル-1,11-ジメルカプト-3,6,9-トリチアウンデカン、4,7-ジメルカプトメチル-1,11-ジメルカプト-3,6,9-トリチアウンデカン、5,7-ジメルカプトメチル-1,11-ジメルカプト-3,6,9-トリチアウンデカン、テトラキス2-メルカプトエチルチオメチルメタン、テトラキス3-メルカプトプロピルチオメチルメタン、ビス2,3-ジメルカプトプロピルスルフィド、ビス1,3-ジメルカプトプロピルスルフィド、2,5-ジメルカプト-1,4-ジチアン、2,5-ジメルカプトメチル-1,4-ジチアン、2,5-ジメルカプトメチル-2,5-ジメチル-1,4-ジチアン、ビスメルカプトエチルジスルフィド、ビスメルカプトプロピルジスルフィド等、及びこれらのチオグリコール酸及びメルカプトプロピオン酸のエステル、ヒドロキシメチルスルフィドビス2-メルカプトアセテート、ヒドロキシメチルスルフィドビス3-メルカプトプロピオネート、ヒドロキシエチルスルフィドビス2-メルカプトアセテート、ヒドロキシエチルスルフィドビス3-メルカプトプロピオネート、ヒドロキシプロピルスルフィドビス2-メルカプトアセテート、ヒドロキシプロピルスルフィドビス3-メルカプトプロピオネート、ヒドロキシメチルジスルフィドビス2-メルカプトアセテート、ヒドロキシメチルジスルフィドビス3-メルカプトプロピオネート、ヒドロキシエチルジスルフィドビス2-メルカプトアセテート、ヒドロキシエチルジスルフィドビス3-メルカプトプロピオネート、ヒドロキシプロピルジスルフィドビス2-メルカプトアセテート、ヒドロキシプロピルジスルフィドビス3-メルカプトプロピオネート、2-メルカプトエチルエーテルビス2-メルカプトアセテート、2-メルカプトエチルエーテルビス3-メルカプトプロピオネート、1,4-ジチアン-2,5-ジオールビス2-メルカプトアセテート、1,4-ジチアン-2,5-ジオールビス3-メルカプトプロピオネート、チオジグリコール酸ビス2-メルカプトエチルエステル、チオジプロピオン酸ビス2-メルカプトエチルエステル、4,4-チオジブチル酸ビス2-メルカプトエチルエステル、ジチオジグリコール酸ビス2-メルカプトエチルエステル、ジチオジプロピオン酸ビス2-メルカプトエチルエステル、4,4-ジチオジブチル酸ビス2-メルカプトエチルエステル、チオジグリコール酸ビス2,3-ジメルカプトプロピルエステル、チオジプロピオン酸ビス2,3-ジメルカプトプロピルエステル、ジチオジグリコール酸ビス2,3-ジメルカプトプロピルエステル、ジチオジプロピオン酸ビス2,3-ジメルカプトプロピルエステル等のメルカプト基以外に硫黄原子を含有する脂肪族ポリチオール化合物、3,4-チオフェンジチオール、2,5-ジメルカプト-1,3,4-チアジアゾール等のメルカプト基以外に硫黄原子を含有する複素環化合物、2-メルカプトエタノール、3-メルカプト-1,2-プロパンジオール、グリセリンジメルカプトアセテート、1-ヒドロキシ-4-メルカプトシクロヘキサン、2,4-ジメルカプトフェノール、2-メルカプトハイドロキノン、4-メルカプトフェノール、3,4-ジメルカプト-2-プロパノール、1,3-ジメルカプト-2-プロパノール、2,3-ジメルカプト-1-プロパノール、1,2-ジメルカプト-1,3-ブタンジオール、ペンタエリスリトールトリス3-メルカプトプロピオネート、ペンタエリスリトールモノ3-メルカプトプロピオネート、ペンタエリスリトールビス3-メルカプトプロピオネート、ペンタエリスリトールトリスチオグリコレート、ジペンタエリスリトールペンタキス3-メルカプトプロピオネート、ヒドロキシメチル-トリスメルカプトエチルチオメチルメタン、1-ヒドロキシエチルチオ-3-メルカプトエチルチオベンゼン等のメルカプト基以外にヒドロキシ基を含有する化合物が挙げられる。さらには、これらの塩素置換体、臭素置換体等のハロゲン置換体を使用してもよい。本発明のポリチオール組成物において、該組成物を構成する各成分の割合は特に限定されないが、好ましくは以下の通りである。すなわち、本発明のポリチオール組成物の総重量中における、本発明の請求項1のチオール化合物の含有量は、特に限定するものではないが、通常、10重量以上であり、好ましくは、20重量以上であり、より好ましくは、30重量以上であり、さらに好ましくは、50重量以上である。本発明のポリチオール組成物総重量中における、その他のチオール化合物の含有量は、特に限定するものではないが、通常、80重量以下であり、好ましくは、70重量以下であり、より好ましくは、60重量以下であり、さらに好ましくは、40重量以下である。本発明の重合組成物とは、分子内にチオール基を2個以上有し、かつ、金属原子の中から選ばれる一種を分子内に含有する化合物を含むものであれば良く、その他の成分については、特に制限されるものではない。本発明のポリチオール化合物は、それ自体のみでも重合するものであり、好ましくは本発明のポリチオール化合物と反応して重合する成分であれば、特に制限されるものではない。また、この場合、一般式1で表される化合物を代表とする本発明の化合物を単独で用いてもよく、あるいは、異なる複数の化合物を併用しても差し支えない。また本発明の重合組成物において、一般式1で表される化合物を含有することが好ましい。本発明の重合性組成物としてより好ましくは、A分子内にチオール基を2個以上含有し、かつ、金属原子の中から選ばれた一種を分子内に含有するチオール化合物、もしくは、該チオール化合物を必須成分として含有してなるポリチオール組成物と、Bチオール基と反応する官能基を有する化合物を含んでなる。ここでBチオール基と反応する官能基を有する化合物としては、イソチオシアネート化合物、チオエポキシ化合物、あるいは、メタアクリル基、ビニル基などの炭素-炭素不飽和二重結合を有する化合物以下、エン化合物と称するなどが挙げられる。かかる化合物としては、特に限定するものではなく、例えば、特開2001-342252号公報等に示される、イソチオシアネート化合物、ポリイソチオシアネート化合物、チオエポキシ化合物、メタアクリレート化合物、ビニル化合物などが使用される。具体的には、イソチオシアネート化合物、ポリイソチオシアネート化合物として、例えば、ヘキサメチレンジイソシアナート、2,2-ジメチルペンタンジイソシアナート、2,2,4-トリメチルヘキサンジイソシアナート、ブテンジイソシアナート、1,3-ブタジエン-1,4-ジイソシアナート、2,4,4-トリメチルヘキサメチレンジイソシアナート、1,6,11-ウンデカントリイソシアナート、1,3,6-ヘキサメチレントリイソシアナート、1,8-ジイソシアナト-4-イソシアナトメチルオクタン、ビスイソシアナトエチルカーボネート、ビスイソシアナトエチルエーテル、リジンジイソシアナトメチルエステル、リジントリイソシアナート、キシリレンジイソシアナート、ビスイソシアナトエチルベンゼン、ビスイソシアナトプロピルベンゼン、α,α,α,α-テトラメチルキシリレンジイソシアナート、ビスイソシアナトブチルベンゼン、ビスイソシアナトメチルナフタリン、ビスイソシアナトメチルフェニルエーテル、ビスイソシアナトエチルフタレート、2,6-ジイソシアナトメチルフラン等の脂肪族ポリイソシアナート化合物、イソホロンジイソシアナート、ビスイソシアナトメチルシクロヘキサン、シクロヘキサンジイソシアナート、メチルシクロヘキサンジイソシアナート、4,4-メチレンビスシクロヘキシルイソシアナート、4,4-メチレンビス2-メチルシクロヘキシルイソシアナート、2,5-ビスイソシアナトメチルビシクロ-2,2,1-ヘプタン、2,6-ビスイソシアナトメチルビシクロ-2,2,1-ヘプタン、3,8-ビスイソシアナトメチルトリシクロデカン、3,9-ビスイソシアナトメチルトリシクロデカン、4,8-ビスイソシアナトメチルトリシクロデカン、4,9-ビスイソシアナトメチルトリシクロデカン等の脂環族ポリイソシアナート化合物、1,2-ジイソシアナトベンゼン、1,3-ジイソシアナトベンゼン、1,4-ジイソシアナトベンゼン、2,4-ジイソシアナトトルエン、エチルフェニレンジイソシアナート、イソプロピルフェニレンジイソシアナート、ジメチルフェニレンジイソシアナート、ジエチルフェニレンジイソシアナート、ジイソプロピルフェニレンジイソシアナート、トリメチルベンゼントリイソシアナート、ベンゼントリイソシアナート、ビフェニルジイソシアナート、トルイジンジイソシアナート、4,4-メチレンビスフェニルイソシアナート、4,4-メチレンビス2-メチルフェニルイソシアナート、ビベンジル-4,4-ジイソシアナート、ビスイソシアナトフェニルエチレン等の芳香族ポリイソシアナート化合物、ビスイソシアナトメチルスルフィド、ビスイソシアナトエチルスルフィド、ビスイソシアナトプロピルスルフィド、ビスイソシアナトヘキシルスルフィド、ビスイソシアナトメチルスルホン、ビスイソシアナトメチルジスルフィド、ビスイソシアナトエチルジスルフィド、ビスイソシアナトプロピルジスルフィド、ビスイソシアナトメチルチオメタン、ビスイソシアナトエチルチオメタン、ビスイソシアナトエチルチオエタン、ビスイソシアナトメチルチオエタン、1,5-ジイソシアナト-2-イソシアナトメチル-3-チアペンタン、1,2,3-トリスイソシアナトメチルチオプロパン、1,2,3-トリスイソシアナトエチルチオプロパン、3,5-ジチア-1,2,6,7-ヘプタンテトライソシアナート、2,6-ジイソシアナトメチル-3,5-ジチア-1,7-ヘプタンジイソシアナート、2,5-ジイソシアナートメチルチオフェン、4-イソシアナトエチルチオ-2,6-ジチア-1,8-オクタンジイソシアナート等の含硫脂肪族ポリイソシアナート化合物、2-イソシアナトフェニル-4-イソシアナトフェニルスルフィド、ビス4-イソシアナトフェニルスルフィド、ビス4-イソシアナトメチルフェニルスルフィドなどの芳香族スルフィド系ポリイソシアナート化合物、ビス4-イソシアナトフェニルジスルフィド、ビス2-メチル-5-イソシアナトフェニルジスルフィド、ビス3-メチル-5-イソシアナトフェニルジスルフィド、ビス3-メチル-6-イソシアナトフェニルジスルフィド、ビス4-メチル-5-イソシアナトフェニルジスルフィド、ビス3-メトキシ-4-イソシアナトフェニルジスルフィド、ビス4-メトキシ-3-イソシアナトフェニルジスルフィドなどの芳香族ジスルフィド系ポリイソシアナート化合物、2,5-ジイソシアナトテトラヒドロチオフェン、2,5-ジイソシアナトメチルテトラヒドロチオフェン、3,4-ジイソシアナトメチルテトラヒドロチオフェン、2,5-ジイソシアナト-1,4-ジチアン、2,5-ジイソシアナトメチル-1,4-ジチアン、4,5-ジイソシアナト-1,3-ジチオラン、4,5-ビスイソシアナトメチル-1,3-ジチオラン、4,5-ジイソシアナトメチル-2-メチル-1,3-ジチオラン等の含硫脂環族ポリイソシアナート化合物、1,2-ジイソチオシアナトエタン、1,6-ジイソチオシアナトヘキサン等の脂肪族ポリイソチオシアナート化合物、シクロヘキサンジイソチオシアナート等の脂環族ポリイソチオシアナート化合物、1,2-ジイソチオシアナトベンゼン、1,3-ジイソチオシアナトベンゼン、1,4-ジイソチオシアナトベンゼン、2,4-ジイソチオシアナトトルエン、2,5-ジイソチオシアナト-m-キシレン、4,4-ジイソチオシアナトビフェニル、4,4-メチレンビスフェニルイソチオシアナート、4,4-メチレンビス2-メチルフェニルイソチオシアナート、4,4-メチレンビス3-メチルフェニルイソチオシアナート、4,4-イソプロピリデンビスフェニルイソチオシアナート、4,4-ジイソチオシアナトベンゾフェノン、4,4-ジイソチオシアナト-3,3-ジメチルベンゾフェノン、ビス4-イソチオシアナトフェニルエーテル等の芳香族ポリイソチオシアナート化合物、さらには、1,3-ベンゼンジカルボニルジイソチオシアナート、1,4-ベンゼンジカルボニルジイソチオシアナート、2,2-ピリジン-4,4-ジカルボニルジイソチオシアナート等のカルボニルポリイソチオシアナート化合物、チオビス3-イソチオシアナトプロパン、チオビス2-イソチオシアナトエタン、ジチオビス2-イソチオシアナトエタン等の含硫脂肪族ポリイソチオシアナート化合物、1-イソチオシアナト-4-[2-イソチオシアナトスルホニル]ベンゼン、チオビス4-イソチオシアナトベンゼン、スルホニルビス4-イソチオシアナトベンゼン、ジチオビス4-イソチオシアナトベンゼン等の含硫芳香族ポリイソチオシアナート化合物、2,5-ジイソチオシアナトチオフェン、2,5-ジイソチオシアナト-1,4-ジチアン等の含硫脂環族ポリイソチオシアナート化合物、1-イソシアナト-6-イソチオシアナトヘキサン、1-イソシアナト-4-イソチオシアナトシクロヘキサン、1-イソシアナト-4-イソチオシアナトベンゼン、4-メチル-3-イソシアナト-1-イソチオシアナトベンゼン、2-イソシアナト-4,6-ジイソチオシアナト-1,3,5-トリアジン、4-イソシアナトフェニル-4-イソチオシアナトフェニルスルフィド、2-イソシアナトエチル-2-イソチオシアナトエチルジスルフィド等のイソシアナト基とイソチオシアナト基を有する化合物等が挙げられる。さらに、これらの塩素置換体、臭素置換体等のハロゲン置換体、アルキル置換体、アルコキシ置換体、ニトロ置換体や多価アルコールとのプレポリマー型変性体、カルボジイミド変性体、ウレア変性体、ビュレット変性体、ダイマー化あるいはトリマー化反応生成物等も使用できる。チオエポキシ化合物として、例えば、ビス2,3-エピチオプロピルジスルフィド、ビス2,3-エピチオプロピルスルフィド、ビス2,3-エピチオプロピルチオメタン、1,2-ビス2,3-エピチオプロピルチオエタン、1,2-ビス2,3-エピチオプロピルチオプロパン、1,3-ビス2,3-エピチオプロピルチオプロパン、1,3-ビス2,3-エピチオプロピルチオ-2-メチルプロパン、1,4-ビス2,3-エピチオプロピルチオブタン、1,4-ビス2,3-エピチオプロピルチオ-2-メチルブタン、1,3-ビス2,3-エピチオプロピルチオブタン、1,5-ビス2,3-エピチオプロピルチオペンタン、1,5-ビス2,3-エピチオプロピルチオ-2-メチルペンタン、1,5-ビス2,3-エピチオプロピルチオ-3-チアペンタン、1,6-ビス2,3-エピチオプロピルチオヘキサン、1,6-ビス2,3-エピチオプロピルチオ-2-メチルヘキサン、3,8-ビス2,3-エピチオプロピルチオ-3,6-ジチアオクタン、1,2,3-トリス2,3-エピチオプロピルチオプロパン、2,2-ビス2,3-エピチオプロピルチオメチル-1,3-ビス2,3-エピチオプロピルチオプロパン、2,2-ビス2,3-エピチオプロピルチオメチル-1-2,3ーエピチオプロピルチオブタン、1,5-ビス2,3-エピチオプロピルチオ-2-2,3-エピチオプロピルチオメチル-3-チアペンタン、1,5-ビス2,3-エピチオプロピルチオ-2,4-ビス2,3-エピチオプロピルチオメチル-3-チアペンタン、1-2,3-エピチオプロピルチオ-2,2-ビス2,3-エピチオプロピルチオメチル-4-チアヘキサン、1,5,6-トリス2,3-エピチオプロピルチオ-4-2,3-エピチオプロピルチオメチル-3-チアヘキサン、1,8-ビス2,3-エピチオプロピルチオ-4-2,3-エピチオプロピルチオメチル-3,6-ジチアオクタン、1,8-ビス2,3-エピチオプロピルチオ-4,5-ビス2,3-エピチオプロピルチオメチル-3,6-ジチアオクタン、1,8-ビス2,3-エピチオプロピルチオ-4,4-ビス2,3-エピチオプロピルチオメチル-3,6-ジチアオクタン、1,8-ビス2,3-エピチオプロピルチオ-2,5-ビス2,3-エピチオプロピルチオメチル-3,6-ジチアオクタン、1,8-ビス2,3-エピチオプロピルチオ-2,4,5-トリス2,3-エピチオプロピルチオメチル-3,6-ジチアオクタン、1,1,1-トリス{[2-2,3-エピチオプロピルチオエチル]チオメチル}-2-2,3-エピチオプロピルチオエタン、1,1,2,2-テトラキス{[2-2,3-エピチオプロピルチオエチル]チオメチル}エタン、1,11-ビス2,3-エピチオプロピルチオ-4,8-ビス2,3-エピチオプロピルチオメチル-3,6,9-トリチアウンデカン、1,11-ビス2,3-エピチオプロピルチオ-4,7-ビス2,3-エピチオプロピルチオメチル-3,6,9-トリチアウンデカン、1,11-ビス2,3-エピチオプロピルチオ-5,7-ビス2,3-エピチオプロピルチオメチル-3,6,9-トリチアウンデカン等の鎖状脂肪族の2,3-エピチオプロピルチオ化合物、及び、1,3-ビス2,3-エピチオプロピルチオシクロヘキサン、1,4-ビス2,3-エピチオプロピルチオシクロヘキサン、1,3-ビス2,3-エピチオプロピルチオメチルシクロヘキサン、1,4-ビス2,3-エピチオプロピルチオメチルシクロヘキサン、2,5-ビス2,3-エピチオプロピルチオメチル-1,4-ジチアン、2,5-ビス{[2-2,3-エピチオプロピルチオエチル]チオメチル}-1,4-ジチアン、2,5-ビス2,3-エピチオプロピルチオメチル-2,5-ジメチル-1,4-ジチアン等の環状脂肪族の2,3-エピチオプロピルチオ化合物、及び、1,2-ビス2、3-エピチオプロピルチオベンゼン、1,3-ビス2,3-エピチオプロピルチオベンゼン、1,4-ビス2,3-エピチオプロピルチオベンゼン、1,2-ビス2,3-エピチオプロピルチオメチルベンゼン、1,3-ビス2,3-エピチオプロピルチオメチルベンゼン、1,4-ビス2,3-エピチオプロピルチオメチルベンゼン、ビス[4-2,3-エピチオプロピルチオフェニル]メタン、2,2-ビス[4-2、3-エピチオプロピルチオフェニル]プロパン、ビス[4-2,3-エピチオプロピルチオフェニル]スルフィド、ビス[4-2,3-エピチオプロピルチオフェニル]スルフォン、4,4-ビス2,3-エピチオプロピルチオビフェニル等の芳香族2,3-エピチオプロピルチオ化合物等、更に3-メルカプトプロピレンスルフィド、4-メルカプトブテンスルフィド等メルカプト基含有エピチオ化合物等を挙げることができる。メタアクリレート化合物、ビニル化合物として、例えば、ベンジルメタアクリレート、ブトキシエチルメタアクリレート、ブトキシメチルメタアクリレート、シクロヘキシルメタアクリレート、2-ヒドロキシエチルメタアクリレート、グリシジルメタアクリレート、チオグリシジルメタアクリレート、フェノキシエチルメタアクリレート、フェニルメタアクリレート、エチレングリコールジメタアクリレート、ジエチレングリコールジメタアクリレート、トリエチレングリコールジメタアクリレート、テトラエチレングリコールジメタアクリレート、ポリエチレングリコールジメタアクリレート、ネオペンチルグリコールジメタアクリレート、ビスフェノールAジメタアクリレート、2,2-ビス4-メタアクリロイロキシエトキシフェニルプロパン、2,2-ビス4-メタアクリロイロキシエトキシエトキシフェニルプロパン、ビスフェノールFジメタアクリレート、ビス4-メタアクリロイロキシエトキシフェニルメタン、1,1-ビス4-メタアクロキシエトキシエトキシフェニルメタン、トリメチロールプロパントリメタアクリレート、グリセロールジメタアクリレート、ペンタエリスリトールトリメタアクリレート、ペンタエリスリトールテトラメタアクリレート等のメタアクリレート化合物、メタアクリロイルチオエタン、メタアクリロイルチオメチルベンゼン、1,2-ビス[メタアクリロイルチオ]エタン、1,3-ビス[メタアクリロイルチオ]プロパン、1,4-ビス[メタアクリロイルチオ]ブタン、1,6-ビス[メタアクリロイルチオ]ヘキサン、ビス[2-メタアクリロイルチオエチル]エーテル、ビス[2-メタアクリロイルチオエチル]スルフィド、ビス[2-メタアクリロイルチオエチルチオ]メタン、1,2-ビス[2-メタアクリロイルチオエチルチオ]-3-メタアクリロイルチオプロパン、チオグリシジルチオメタアクリレート、グリシジルチオメタアクリレート、1,2-ビス[メタアクリロイルチオ]ベンゼン、1,3-ビス[メタアクリロイルチオ]ベンゼン、1,4-ビス[メタアクリロイルチオ]ベンゼン、1,2-ビス[メタアクリロイルチオメチル]ベンゼン、1,3-ビス[メタアクリロイルチオメチル]ベンゼン、1,4-ビス[メタアクリロイルチオメチル]ベンゼン、1,2-ビス[2-メタアクリロイルチオエチルチオメチル]ベンゼン、1,3-ビス[2-メタアクリロイルチオエチルチオメチル]ベンゼン、1,4-ビス[2-メタアクリロイルチオエチルチオメチル]ベンゼン等のチオメタアクリレート化合物、アリルグリシジルエーテル、ジアリルフタレート、ジアリルテレフタレート、ジアリルイソフタレート、トリアリルイソシアヌレート、ジアリルカーボネート、ジエチレングリコールビスアリルカーボネート、ジアリルスルフィド、ジアリルジスルフィド等のアリル化合物、スチレン、クロロスチレン、メチルスチレン、ブロモスチレン、ジブロモスチレン、ジビニルベンゼン、3,9-ジビニルスピロビm-ジオキサン等のビニル化合物、ジイソプロペニルベンゼン等が挙げられる。本発明の所望の目的である、屈折率などの光学特性、耐衝撃性などの機械的特性を考慮すると、該化合物の中でも、イソシアネート化合物、ポリイソチオシアネート化合物、チオエポキシ化合物が好ましい。チオール基と反応するこれらの官能基を有する化合物は、単独でも用いてもよく、あるいは、異なる複数の化合物を併用しても差し支えない。本発明においては、A分子内にチオール基を2個以上含有し、かつ、金属原子の中から選ばれた一種を分子内に含有するチオール化合物、もしくは、該チオール化合物を必須成分として含有してなるポリチオール組成物とBポリイソシアネート化合物を含有する重合性組成物、又は、A分子内にチオール基を2個以上含有し、かつ、金属原子の中から選ばれた一種を分子内に含有するチオール化合物、もしくは、該チオール化合物を必須成分として含有してなるポリチオール組成物とB分子内に炭素-炭素不飽和二重結合を2個以上含有するポリエン化合物を含有する重合性組成物が好ましい態様として挙げられる。本発明の重合性組成物においては、当該組成物を構成する各成分の割合は特に限定されないが、好ましくは以下の通りである。すなわち、該組成物総重量中における、A成分の含有量は、特に限定するものではないが、通常、10重量以上であり、好ましくは、20重量以上であり、より好ましくは、30重量以上であり、さらに好ましくは、40重量以上である。また該組成物総重量中における、B成分の含有量は、特に限定するものではないが、通常、10重量以上であり、好ましくは、20重量以上であり、より好ましくは、30重量以上であり、さらに好ましくは、40重量以上である。本発明の重合性組成物は、本発明の所望の効果を損なわない範囲において、上記A成分及びB成分以外の、他の重合性化合物を含有してもよい。かかる重合性化合物としては、公知の各種重合性モノマーまたは重合性オリゴマーが挙げられ、例えば、メタアクリル酸エステル化合物、ビニル化合物などの炭素-炭素不飽和二重結合を有する化合物、エポキシ化合物、エピスルフィド化合物、オキセタン化合物、チエタン化合物などが例示される。より詳しく述べると、本発明の重合性組成物がA分子内にチオール基を2個以上含有し、かつ、金属原子の中から選ばれた一種を分子内に含有するチオール化合物、もしくは、該チオール化合物を必須成分として含有してなるポリチオール組成物とBポリイソシアネート化合物を含有する重合性組成物である場合、他の重合性化合物としては、メタアクリル酸エステル化合物、ビニル化合物などの炭素-炭素不飽和二重結合を有する化合物、エポキシ化合物、エピスルフィド化合物、オキセタン化合物、チエタン化合物などが挙げられる。また、本発明の重合性組成物が、A分子内にチオール基を2個以上含有し、かつ、金属原子の中から選ばれた一種を分子内に含有するチオール化合物、もしくは、該チオール化合物を必須成分として含有してなるポリチオール組成物とB分子内に炭素-炭素不飽和二重結合を2個以上含有するポリエン化合物を含有する重合性組成物である場合、他の重合性組成物としては、好ましくは、エポキシ化合物、エピスルフィド化合物、オキセタン化合物、チエタン化合物などが挙げられる。本発明の重合性組成物中に含まれる重合性化合物の総重量に占める、これら他の重合性化合物の含有量は、特に制限はないが、通常、90重量以下であり、好ましくは、80重量以下であり、より好ましくは、70重量以下であり、さらに好ましくは、50重量以下である。本発明の重合性組成物には、得られる樹脂の光学特性、耐衝撃性や比重などの諸物性を調整するため、もしくは、重合性組成物の粘度や取り扱い性などを調整するためなどの目的で、種々の樹脂改質剤を加えてもよい。また本発明の重合性組成物を製造する際には、本発明の効果を損なわない範囲内で所望に応じて、鎖延長剤、架橋剤、光安定剤、紫外線吸収剤、酸化防止剤、着色防止剤、ブルーイング剤、染料、流動調節剤、充填剤、内部離型剤などの種々の物質を添加してもよい。本発明の重合性組成物を重合させる際には、重合反応の速度を調整する目的で、必要に応じて公知の反応触媒を添加してもよい。かかる反応触媒としては、例えば、ポリチオイソシアネート化合物を用いたチオウレタン化反応の場合には、ジブチルチンジラウレート、ジブチルチンジクロライド、ジメチルチンジクロライド等のスズ化合物、3級アミンなどのアミン化合物が例示される。チオエポキシ化合物との重合反応の場合には、アミン化合物、ホスフィン化合物、ルイス酸化合物、ラジカル重合触媒、カチオン重合触媒などが例示される。エン化合物との重合反応の場合には、ラジカル重合触媒、光増感剤などが例示される。かかる重合触媒の使用量は、重合性組成物の組成、重合条件などによって影響されるため、特に限定されるものではないが、重合性組成物中に含まれる全重合性化合物100重量部に対して、0.0001~10重量部であり、好ましくは、0.001~5重量部であり、より好ましくは、0.005~3重量部である。また、前記重合触媒を複数併用しても差し支えない。本発明の重合性組成物の製造方法として、代表的には、本発明のチオール化合物またはポリチオール組成物とチオール基と反応する官能基を有する化合物とを混合して、さらに必要に応じて種々の重合性化合物を併用して、調整した混合液に、重合触媒、必要に応じて種々の添加剤を加えた後、混合、溶解させる方法が挙げられる。該重合性組成物は、減圧下など適当な方法によって、十分に脱気することが好ましい。さらに、重合前に不溶物や異物などを濾過により除去した後、重合に使用されることが好ましい。本発明の樹脂ならびに該樹脂からなる光学部材は、代表的な方法としては、上記重合性組成物を注型重合することにより得られる。すなわち、本発明の重合性組成物を成型用モールドに注入し、必要に応じて加熱して重合を行うことによって実施される。該成型用モールドは、通常、テープまたはガスケットなどで保持された二枚のガラス板などで構成される。重合条件は、使用される重合性モノマーの種類、重合触媒の種類や量、成型用モールドの形状などによって影響されるので、限定されるものではないが、通常、重合温度は-20~200°Cであり、好ましくは、-20~170°Cであり、より好ましくは、0~150°Cである。重合時間は、重合温度により影響されるが、通常、1~100時間である。また必要に応じて、昇温や降温などを行って、いくつかの温度を組み合わせて重合を行うことも可能である。また、本発明の重合性組成物は、電子線、紫外線や可視光線などの活性エネルギー線を照射することによっても重合を行うことができる。重合の際には、必要に応じて、活性エネルギー線によって重合開始するラジカル重合触媒やカチオン重合触媒が用いられる。光重合の場合には光源として、例えば、高圧水銀灯、ハロゲンランプ、キセノンランプ、タングステンランプ、蛍光灯あるいは太陽光などが用いられる。重合で得られたレンズなどの光学部材は、必要に応じてアニール処理を施されてもよい。得られた光学レンズは、硬化後、必要に応じて、反射防止、高硬度付与、耐摩耗性向上、耐薬品性付与、防曇性付与あるいはファッション性付与等の改良を行うため、表面研磨、帯電防止処理、ハードコート処理、無反射コート処理、染色処理、調光処理例えば、フォトクロミックレンズ化処理などなど公知の各種物理的または化学的処理を施すことができる。また本発明の重合性組成物を重合して得られる樹脂硬化物および光学部材は、高い透明性、良好な耐熱性と機械的強度を有しつつ、かつ、屈折率nd1.7を超える高屈折率を有している。本発明の光学部材としては、例えば、視力矯正用眼鏡レンズ、撮像機器用レンズ、液晶プロジェクター用フレネルレンズ、レンチキュラーレンズ、コンタクトレンズなどの各種プラスチックレンズ、回折光学素子、発光ダイオードLED用封止材、光導波路、光学レンズや光導波路の接合に用いる光学用接着剤、光学レンズなどに用いる反射防止膜、液晶表示装置部材基板、導光板、フィルム、シートなどに用いる透明性コーティングまたは透明性基板などが挙げられる。以下、製造例および実施例により本発明を更に具体的に説明するが、本発明はこれらの実施例に限定されるものではない。なお、SH価meq/gは以下の様にして求めた。<SH価meq/gの測定法>試料約0.2gを正確に量りとり、メタノール/クロロホルム=50/50容量/容量の混合溶媒50mlを加えて均一溶液とした。この溶液全量を0.1Nヨウ素溶液で滴定を行い、液の色が僅かに黄色を呈した点を終点として、以下に示す式より算出した。SH価meq/g={A-B×f×0.1}/SA;試料の滴定に要した0.1Nヨウ素溶液の滴定量mLB;空試験の滴定に要した0.1Nヨウ素溶液の滴定量mLf;0.1Nヨウ素溶液のファクターS;試料採取量g[本発明の式1-2で表される化合物を含有するポリチオール組成物の製造]攪拌機、温度計、および滴下ロートを備えた2リットルの反応容器に式2-1で示されるポリチオール化合物125.2g0.48モルおよび純水600gを仕込み、攪拌下、25°Cで10NaOH水溶液320g0.80モルを1時間かけて滴下した。続いて40°Cまで昇温し、10四塩化スズ水溶液520.8g0.20モルを4時間かけて滴下した。滴下終了後、そのままの温度でさらに4時間攪拌を行なった後、室温まで冷却した。この反応混合物にクロロホルム1000mlを装入し、有機層と水層に分液した。有機層はさらに純水800mlで2回洗浄した。得られた有機層は無水硫酸ナトリウム80gを用いて乾燥後、溶媒を留去して式1-2を含む組成物149.2gを得た。SH価4.90meq/g。[本発明の式1-2で表される化合物の製造]実施例1で得られた組成物の内80gを用いてトルエンを展開液としてシリカゲルカラムクロマトグラフィーにより精製して式1-2で示される化合物60.0gを得た。<本発明の重合性組成物の調製とその重合による樹脂硬化物の製造>実施例において製造した樹脂または光学部品レンズの物性評価を下記の方法で行った。外観:目視および顕微鏡観察により色味、透明性、光学的な歪みの有無を確認した。屈折率:プルフリッヒ屈折計を用いて20°Cで測定した。室温25°C下、ガラスビーカーに実施例1で製造した式1-2で表される化合物を含有するポリチオール組成物24.0gおよびm-キシリレンジイソシアネート11.0gを秤取し、重合触媒としてジブチル錫ジラウレート0.035g、内部離型剤としてゼレックUNデュポン社製0.035gを加えた後、攪拌して十分に混合した。得られた混合液をテフロン製フィルターで濾過した後、1.3kPa以下の減圧下に発泡が認められなくなるまで十分脱気させた。ガラスモールドとテープよりなるモールド中へ該重合性組成物を注入した後、加熱オーブン中へ入れ30~120°Cまで徐々に昇温し20時間重合を行った。得られた樹脂の成型片は透明性良好であり、歪みのない外観良好なものであった。得られた樹脂の屈折率を測定したところ、屈折率nd=1.702であった。室温25°C下、ガラスビーカーに実施例2で製造した式1-2で表される化合物27.0gおよびm-キシリレンジイソシアネート8.0gを秤取し、重合触媒としてジブチル錫ジラウレート0.035g、内部離型剤としてゼレックUNデュポン社製0.035gを加えた後、攪拌して十分に混合した。得られた混合液をテフロン製フィルターで濾過した後、1.3kPa以下の減圧下に発泡が認められなくなるまで十分脱気させた。ガラスモールドとテープよりなるモールド中へ該重合性組成物を注入した後、加熱オーブン中へ入れ30~120°Cまで徐々に昇温し20時間重合を行った。得られた樹脂の成型片は透明性良好であり、歪みのない外観良好なものであった。得られた樹脂の屈折率を測定したところ、屈折率nd=1.724であった。室温25°C下、ガラスビーカーに実施例1で製造した式1-2で表される化合物を含有するポリチオール組成物24.9gおよび式2-2で表されるトリアリルイソシアヌレート10.1gを秤取し、重合触媒としてt-ブチルペルオキシ-2-エチルヘキサノエート商品名パーブチルO、日本油脂社製0.035gを加えた後、攪拌して十分に混合した。得られた混合液をテフロン製フィルターで濾過した後、1.3kPa以下の減圧下に発泡が認められなくなるまで十分脱気させた。ガラスモールドとテープよりなるモールド中へ該重合性組成物を注入した後、加熱オーブン中へ入れ30~120°Cまで徐々に昇温し20時間重合を行った。得られた樹脂の成型片は透明性良好であり、歪みのない外観良好なものであった。得られた樹脂の屈折率を測定したところ、屈折率nd=1.701であった。室温25°C下、ガラスビーカーに実施例2で製造した式1-2で表される化合物27.7gおよび式2-2で表されるトリアリルイソシアヌレート7.3gを秤取し、重合触媒としてt-ブチルペルオキシ-2-エチルヘキサノエート商品名パーブチルO、日本油脂社製0.035gを加えた後、攪拌して十分に混合した。得られた混合液をテフロン製フィルターで濾過した後、1.3kPa以下の減圧下に発泡が認められなくなるまで十分脱気させた。ガラスモールドとテープよりなるモールド中へ該重合性組成物を注入した後、加熱オーブン中へ入れ30~120°Cまで徐々に昇温し20時間重合を行った。得られた樹脂の成型片は透明性良好であり、歪みのない外観良好なものであった。得られた樹脂の屈折率を測定したところ、屈折率nd=1.717であった。[比較例1]室温25°C下、ガラスビーカーに式2-1で表される化合物16.8gおよびm-キシリレンジイソシアネート18.2gを秤取し、重合触媒としてジブチル錫ジラウレート0.035g、内部離型剤としてゼレックUNデュポン社製0.035gを加えた後、攪拌して十分に混合した。得られた混合液をテフロン製フィルターで濾過した後、1.3kPa以下の減圧下に発泡が認められなくなるまで十分脱気させた。ガラスモールドとテープよりなるモールド中へ該重合性組成物を注入した後、加熱オーブン中へ入れ30~120°Cまで徐々に昇温し20時間重合を行った。得られた樹脂の成型片は透明性良好であり、歪みのない外観良好なものであった。得られた樹脂の屈折率を測定したところ、屈折率nd=1.660であった。[比較例2]室温25°C下、ガラスビーカーに式2-1で表される化合物17.9gおよび式2-2で表されるトリアリルイソシアヌレート17.1gを秤取し、重合触媒としてt-ブチルペルオキシ-2-エチルヘキサノエート商品名パーブチルO、日本油脂社製0.035gを加えた後、攪拌して十分に混合した。得られた混合液をテフロン製フィルターで濾過した後、1.3kPa以下の減圧下に発泡が認められなくなるまで十分脱気させた。ガラスモールドとテープよりなるモールド中へ該重合性組成物を注入した後、加熱オーブン中へ入れ30~120°Cまで徐々に昇温し20時間重合を行った。得られた樹脂の成型片は透明性良好であり、歪みのない外観良好なものであった。得られた樹脂の屈折率を測定したところ、屈折率nd=1.626であった。"